【手続補正書】
【提出日】平成25年9月27日(2013.9.27)
【手続補正１】
【補正対象書類名】特許請求の範囲
【補正対象項目名】全文
【補正方法】変更
【補正の内容】
【特許請求の範囲】
【請求項１】
架橋フッ素化ポリマーの製造方法であって、
Ａ）１）４０〜９０モルパーセントの、フッ化ビニリデンおよびテトラフルオロエチレンからなる群から選択される第１のモノマーの共重合単位、
２）１０〜６０モルパーセントの、式ＣＦ2＝ＣＦＯＲf（式中、Ｒfは、１〜５個の炭素原子のペルフルオロアルキレン基である）の第２のモノマーの共重合単位、
３）０〜１０モルパーセントの、ヘキサフルオロプロピレンおよびテトラフルオロエチレンからなる群から選択されるコモノマーの共重合単位（ただし、前記第１のモノマーがフッ化ビニリデンである場合、前記コモノマーはテトラフルオロエチレンであることのみが可能であり、そして前記第１のモノマーがテトラフルオロエチレンである場合、前記コモノマーはヘキサフルオロプロピレンであることのみが可能である）、
４）０〜１０モルパーセントの、式ＣＦ2＝ＣＦＯ（Ｒf’Ｏ）n（Ｒf’’Ｏ）mＲf（式中、Ｒf’およびＲf’’は、２〜６個の炭素原子の異なる直線または分枝ペルフルオロアルキレン基であり、ｍおよびｎは、独立して０〜１０であり、そしてＲfは、１〜６個の炭素原子のペルフルオロアルキル基である）のペルフルオロ（ビニルエーテル）の共重合単位（ただし、前記ペルフルオロ（ビニルエーテル）は、前記第２のモノマーとは異なる）、ならびに
５）０〜１０モルパーセントの、
ａ）プロパン酸、３−［１−［ジフルオロ［（１，２，２−トリフルオロエテニル）オキシ］メチル］−１，２，２，２−テトラフルオロエトキシ］−２，２，３，３−テトラフルオロ−、メチルエステル、
ｂ）エタンスルホニルフルオリド、２−［１−［ジフルオロ［（１，２，２−トリフルオロエテニル）オキシ］メチル］−１，２，２，２−テトラフルオロエトキシ］−１，１，２，２−テトラフルオロ−、
ｃ）１−プロパノール、３−［１−［ジフルオロ［（トリフルオロエテニル）オキシ］メチル］−１，２，２，２−テトラフルオロエトキシ］−２，２，３，３−テトラフルオロ−、
ｄ）プロパンニトリル、３−［１−［ジフルオロ［（１，２，２−トリフルオロエテニル）オキシ］メチル］−１，２，２，２−テトラフルオロエトキシ］−２，２，３，３−テトラフルオロ−、
ｅ）ヘキサンニトリル、２，２，３，３，４，４，５，５，６，６−デカフルオロ−６−［（１，２，２−トリフルオロエテニル）オキシ］−、
ｆ）プロパンニトリル、２，３，３，３−テトラフルオロ−２−［１，１，２，２，３，３−ヘキサフルオロ−３−［（トリフルオロエテニル）オキシ］プロポキシ］−、
ｇ）プロパンアミド、３−［１−［ジフルオロ［（１，２，２−トリフルオロエテニル）オキシ］メチル］−１，２，２，２−テトラフルオロエトキシ］−２，２，３，３−テトラフルオロ−、
ｈ）１−プロパノール、３−［１−［ジフルオロ［（トリフルオロエテニル）オキシ］メチル］−１，２，２，２−テトラフルオロエトキシ］−２，２，３，３−テトラフルオロ−、リン酸二水素、および
ｉ）プロパン酸、３−［１−［ジフルオロ［（トリフルオロエテニル）オキシ］メチル］−１，２，２，２−テトラフルオロエトキシ］−２，２，３，３−テトラフルオロ−
からなる群から選択される官能性フルオロビニルエーテルからなる群から選択される官能性フルオロビニルエーテルの共重合単位
から本質的になるヨウ素化オリゴマーを供給する工程であって、前記二ヨウ素化オリゴマーが１０００〜２５，０００ｇ／モルの数平均分子量を有し、そして前記オリゴマーが各鎖末端でヨウ素基を有する工程と、
Ｂ）前記ヨウ素化オリゴマーを、次式
ＣＨ2＝ＣＹ−（ＣＨ2）n−ＳｉＲＲ’Ｒ’’
（式中、Ｙは水素原子またはＣ1〜Ｃ3アルキル基であり、Ｒはメトキシ基またはエトキシ基であり、そしてＲ’およびＲ’’は、独立して、メチル基、メトキシ基およびエトキシ基からなる群から選択される）のビニルシランと、モル比の条件下で接触させて、次式
ＰＣ−［ＣＨ2ＣＹＩ−（ＣＨ2）nＳｉＲＲ’Ｒ’’］m
（式中、ＰＣは前記ヨウ素化オリゴマーのポリマー鎖であり、ｎは０〜２であり、そしてｍは２である）の組成物であるシリコン含有ポリマー付加物を形成する工程と、
Ｃ）前記シリコン含有ポリマー付加物を酸と接触させて、架橋フッ素化ポリマーを形成する工程と
を含む方法。
【請求項２】
架橋フッ素化ポリマーの製造方法であって、
Ａ）１）４０〜９０モルパーセントの、フッ化ビニリデンおよびテトラフルオロエチレンからなる群から選択される第１のモノマーの共重合単位、
２）１０〜６０モルパーセントの、式ＣＦ2＝ＣＦＯＲf（式中、Ｒfは、１〜５個の炭素原子のペルフルオロアルキレン基である）の第２のモノマーの共重合単位、
３）０〜１０モルパーセントの、ヘキサフルオロプロピレンおよびテトラフルオロエチレンからなる群から選択されるコモノマーの共重合単位（ただし、前記第１のモノマーがフッ化ビニリデンである場合、前記コモノマーはテトラフルオロエチレンであることのみが可能であり、そして前記第１のモノマーがテトラフルオロエチレンである場合、前記第３のモノマーはヘキサフルオロプロピレンであることのみが可能である）、
４）０〜１０モルパーセントの、式ＣＦ2＝ＣＦＯ（Ｒf’Ｏ）n（Ｒf’’Ｏ）mＲf（式中、Ｒf’およびＲf’’は、２〜６個の炭素原子の異なる直線または分枝ペルフルオロアルキレン基であり、ｍおよびｎは、独立して０〜１０であり、そしてＲfは、１〜６個の炭素原子のペルフルオロアルキル基である）のペルフルオロ（ビニルエーテル）の共重合単位（ただし、前記ペルフルオロ（ビニルエーテル）は、前記第２のモノマーとは異なる）、および
５）０〜１０モルパーセントの、
ａ）プロパン酸、３−［１−［ジフルオロ［（１，２，２−トリフルオロエテニル）オキシ］メチル］−１，２，２，２−テトラフルオロエトキシ］−２，２，３，３−テトラフルオロ−、メチルエステル、
ｂ）エタンスルホニルフルオリド、２−［１−［ジフルオロ［（１，２，２−トリフルオロエテニル）オキシ］メチル］−１，２，２，２−テトラフルオロエトキシ］−１，１，２，２−テトラフルオロ−、
ｃ）１−プロパノール、３−［１−［ジフルオロ［（トリフルオロエテニル）オキシ］メチル］−１，２，２，２−テトラフルオロエトキシ］−２，２，３，３−テトラフルオロ−、
ｄ）プロパンニトリル、３−［１−［ジフルオロ［（１，２，２−トリフルオロエテニル）オキシ］メチル］−１，２，２，２−テトラフルオロエトキシ］−２，２，３，３−テトラフルオロ−、
ｅ）ヘキサンニトリル、２，２，３，３，４，４，５，５，６，６−デカフルオロ−６−［（１，２，２−トリフルオロエテニル）オキシ］−、
ｆ）プロパンニトリル、２，３，３，３−テトラフルオロ−２−［１，１，２，２，３，３−ヘキサフルオロ−３−［（トリフルオロエテニル）オキシ］プロポキシ］−、
ｇ）プロパンアミド、３−［１−［ジフルオロ［（１，２，２−トリフルオロエテニル）オキシ］メチル］−１，２，２，２−テトラフルオロエトキシ］−２，２，３，３−テトラフルオロ−、
ｈ）１−プロパノール、３−［１−［ジフルオロ［（トリフルオロエテニル）オキシ］メチル］−１，２，２，２−テトラフルオロエトキシ］−２，２，３，３−テトラフルオロ−、リン酸二水素、および
ｉ）プロパン酸、３−［１−［ジフルオロ［（トリフルオロエテニル）オキシ］メチル］−１，２，２，２−テトラフルオロエトキシ］−２，２，３，３−テトラフルオロ−
からなる群から選択される官能性フルオロビニルエーテルからなる群から選択される官能性フルオロビニルエーテルの共重合単位
から本質的になり、１０００〜２５，０００ｇ／モルの数平均分子量を有し、そして各鎖末端でヨウ素基を有する、ヨウ素化オリゴマーを供給する工程と、
Ｂ）前記ヨウ素化オリゴマーを、次式
ＣＨ2＝ＣＹ−（ＣＨ2）n−ＳｉＲＲ’Ｒ’’
（式中、Ｙは水素原子またはＣ1〜Ｃ3アルキル基であり、Ｒはメトキシ基またはエトキシ基であり、そしてＲ’およびＲ’’は、独立して、メチル基、メトキシ基およびエトキシ基からなる群から選択される）のビニルシランと、前記ヨウ素化オリゴマー対前記ビニルシランのモル比が１対少なくとも２．５である条件下で接触させて、次式
ＰＣ−［ＣＨ2ＣＹＩ−（ＣＨ2）nＳｉＲＲ’Ｒ’’］m
（式中、ＰＣは前記ヨウ素化オリゴマーのポリマー鎖であり、ｎは０〜２であり、そしてｍは２である）の組成物であるシリコン含有ポリマー付加物を形成する工程と、
Ｃ）前記シリコン含有ポリマー付加物を還元剤と接触させて、非ヨウ素化シリコン含有ポリマー付加物を形成する工程と、
Ｄ）前記非ヨウ素化シリコン含有ポリマー付加物を酸と接触させて、架橋フッ素化ポリマーを形成する工程と
を含む方法。
【手続補正２】
【補正対象書類名】明細書
【補正対象項目名】００８１
【補正方法】変更
【補正の内容】
【００８１】
実施例１７
シリコン含有ポリマー付加物２（１．３２ｇ、５．２８×１０-4モル）、シリコン含有ポリマー付加物３（０．７２ｇ、２．８８×１０-4モル）、およびメタンスルホン酸（０．０１５ｇ、１．６×１０-4モル）を撹拌し、キャスティング混合物１７を形成した。直ちに、このキャスティング混合物から薄膜をキャストした。架橋膜は、−２８℃のＴgおよび３１０℃のＴ10を有した。ｎ−オクタン中での膨潤率は、室温で２４時間後は０％、６０℃で２４時間後は２％であった。
本出願は、特許請求の範囲に記載の発明を含め、以下の発明を包含する。
（１）  架橋フッ素化ポリマーの製造方法であって、
Ａ）１）４０〜９０モルパーセントの、フッ化ビニリデンおよびテトラフルオロエチレンからなる群から選択される第１のモノマーの共重合単位、
２）１０〜６０モルパーセントの、式ＣＦ2＝ＣＦＯＲf（式中、Ｒfは、１〜５個の炭素原子のペルフルオロアルキレン基である）の第２のモノマーの共重合単位、
３）０〜１０モルパーセントの、ヘキサフルオロプロピレンおよびテトラフルオロエチレンからなる群から選択されるコモノマーの共重合単位（ただし、前記第１のモノマーがフッ化ビニリデンである場合、前記コモノマーはテトラフルオロエチレンであることのみが可能であり、そして前記第１のモノマーがテトラフルオロエチレンである場合、前記コモノマーはヘキサフルオロプロピレンであることのみが可能である）、
４）０〜１０モルパーセントの、式ＣＦ2＝ＣＦＯ（Ｒf’Ｏ）n（Ｒf’’Ｏ）mＲf（式中、Ｒf’およびＲf’’は、２〜６個の炭素原子の異なる直線または分枝ペルフルオロアルキレン基であり、ｍおよびｎは、独立して０〜１０であり、そしてＲfは、１〜６個の炭素原子のペルフルオロアルキル基である）のペルフルオロ（ビニルエーテル）の共重合単位（ただし、前記ペルフルオロ（ビニルエーテル）は、前記第２のモノマーとは異なる）、ならびに
５）０〜１０モルパーセントの、
ａ）プロパン酸、３−［１−［ジフルオロ［（１，２，２−トリフルオロエテニル）オキシ］メチル］−１，２，２，２−テトラフルオロエトキシ］−２，２，３，３−テトラフルオロ−、メチルエステル、
ｂ）エタンスルホニルフルオリド、２−［１−［ジフルオロ［（１，２，２−トリフルオロエテニル）オキシ］メチル］−１，２，２，２−テトラフルオロエトキシ］−１，１，２，２−テトラフルオロ−、
ｃ）１−プロパノール、３−［１−［ジフルオロ［（トリフルオロエテニル）オキシ］メチル］−１，２，２，２−テトラフルオロエトキシ］−２，２，３，３−テトラフルオロ−、
ｄ）プロパンニトリル、３−［１−［ジフルオロ［（１，２，２−トリフルオロエテニル）オキシ］メチル］−１，２，２，２−テトラフルオロエトキシ］−２，２，３，３−テトラフルオロ−、
ｅ）ヘキサンニトリル、２，２，３，３，４，４，５，５，６，６−デカフルオロ−６−［（１，２，２−トリフルオロエテニル）オキシ］−、
ｆ）プロパンニトリル、２，３，３，３−テトラフルオロ−２−［１，１，２，２，３，３−ヘキサフルオロ−３−［（トリフルオロエテニル）オキシ］プロポキシ］−、
ｇ）プロパンアミド、３−［１−［ジフルオロ［（１，２，２−トリフルオロエテニル）オキシ］メチル］−１，２，２，２−テトラフルオロエトキシ］−２，２，３，３−テトラフルオロ−、
ｈ）１−プロパノール、３−［１−［ジフルオロ［（トリフルオロエテニル）オキシ］メチル］−１，２，２，２−テトラフルオロエトキシ］−２，２，３，３−テトラフルオロ−、リン酸二水素、および
ｉ）プロパン酸、３−［１−［ジフルオロ［（トリフルオロエテニル）オキシ］メチル］−１，２，２，２−テトラフルオロエトキシ］−２，２，３，３−テトラフルオロ−
からなる群から選択される官能性フルオロビニルエーテルからなる群から選択される官能性フルオロビニルエーテルの共重合単位
から本質的になるヨウ素化オリゴマーを供給する工程であって、前記二ヨウ素化オリゴマーが１０００〜２５，０００ｇ／モルの数平均分子量を有し、そして前記オリゴマーが各鎖末端でヨウ素基を有する工程と、
Ｂ）前記ヨウ素化オリゴマーを、次式
ＣＨ2＝ＣＹ−（ＣＨ2）n−ＳｉＲＲ’Ｒ’’
（式中、Ｙは水素原子またはＣ1〜Ｃ3アルキル基であり、Ｒはメトキシ基またはエトキシ基であり、そしてＲ’およびＲ’’は、独立して、メチル基、メトキシ基およびエトキシ基からなる群から選択される）のビニルシランと、モル比の条件下で接触させて、次式
ＰＣ−［ＣＨ2ＣＹＩ−（ＣＨ2）nＳｉＲＲ’Ｒ’’］m
（式中、ＰＣは前記ヨウ素化オリゴマーのポリマー鎖であり、ｎは０〜２であり、そしてｍは２である）の組成物であるシリコン含有ポリマー付加物を形成する工程と、
Ｃ）前記シリコン含有ポリマー付加物を酸と接触させて、架橋フッ素化ポリマーを形成する工程と
を含む方法。
（２）  前記第１のモノマーがフッ化ビニリデンである、（１）に記載の方法。
（３）  前記第１のモノマーがテトラフルオロエチレンである、（１）に記載の方法。
（４）  前記第２のモノマーがペルフルオロメチルビニルエーテルである、（１）に記載の方法。
（５）  ヨウ素化オリゴマー対ビニルシランのモル比が７．５〜１０である、（１）に記載の方法。
（６）  工程Ｃで利用される前記酸が、メタンスルホン酸、トリフリン酸、パラトルエンスルホン酸、塩酸、硝酸および硫酸からなる群から選択される、（１）に記載の方法。
（７）  架橋フッ素化ポリマーの製造方法であって、
Ａ）１）４０〜９０モルパーセントの、フッ化ビニリデンおよびテトラフルオロエチレンからなる群から選択される第１のモノマーの共重合単位、
２）１０〜６０モルパーセントの、式ＣＦ2＝ＣＦＯＲf（式中、Ｒfは、１〜５個の炭素原子のペルフルオロアルキレン基である）の第２のモノマーの共重合単位、
３）０〜１０モルパーセントの、ヘキサフルオロプロピレンおよびテトラフルオロエチレンからなる群から選択されるコモノマーの共重合単位（ただし、前記第１のモノマーがフッ化ビニリデンである場合、前記コモノマーはテトラフルオロエチレンであることのみが可能であり、そして前記第１のモノマーがテトラフルオロエチレンである場合、前記第３のモノマーはヘキサフルオロプロピレンであることのみが可能である）、
４）０〜１０モルパーセントの、式ＣＦ2＝ＣＦＯ（Ｒf’Ｏ）n（Ｒf’’Ｏ）mＲf（式中、Ｒf’およびＲf’’は、２〜６個の炭素原子の異なる直線または分枝ペルフルオロアルキレン基であり、ｍおよびｎは、独立して０〜１０であり、そしてＲfは、１〜６個の炭素原子のペルフルオロアルキル基である）のペルフルオロ（ビニルエーテル）の共重合単位（ただし、前記ペルフルオロ（ビニルエーテル）は、前記第２のモノマーとは異なる）、および
５）０〜１０モルパーセントの、
ａ）プロパン酸、３−［１−［ジフルオロ［（１，２，２−トリフルオロエテニル）オキシ］メチル］−１，２，２，２−テトラフルオロエトキシ］−２，２，３，３−テトラフルオロ−、メチルエステル、
ｂ）エタンスルホニルフルオリド、２−［１−［ジフルオロ［（１，２，２−トリフルオロエテニル）オキシ］メチル］−１，２，２，２−テトラフルオロエトキシ］−１，１，２，２−テトラフルオロ−、
ｃ）１−プロパノール、３−［１−［ジフルオロ［（トリフルオロエテニル）オキシ］メチル］−１，２，２，２−テトラフルオロエトキシ］−２，２，３，３−テトラフルオロ−、
ｄ）プロパンニトリル、３−［１−［ジフルオロ［（１，２，２−トリフルオロエテニル）オキシ］メチル］−１，２，２，２−テトラフルオロエトキシ］−２，２，３，３−テトラフルオロ−、
ｅ）ヘキサンニトリル、２，２，３，３，４，４，５，５，６，６−デカフルオロ−６−［（１，２，２−トリフルオロエテニル）オキシ］−、
ｆ）プロパンニトリル、２，３，３，３−テトラフルオロ−２−［１，１，２，２，３，３−ヘキサフルオロ−３−［（トリフルオロエテニル）オキシ］プロポキシ］−、
ｇ）プロパンアミド、３−［１−［ジフルオロ［（１，２，２−トリフルオロエテニル）オキシ］メチル］−１，２，２，２−テトラフルオロエトキシ］−２，２，３，３−テトラフルオロ−、
ｈ）１−プロパノール、３−［１−［ジフルオロ［（トリフルオロエテニル）オキシ］メチル］−１，２，２，２−テトラフルオロエトキシ］−２，２，３，３−テトラフルオロ−、リン酸二水素、および
ｉ）プロパン酸、３−［１−［ジフルオロ［（トリフルオロエテニル）オキシ］メチル］−１，２，２，２−テトラフルオロエトキシ］−２，２，３，３−テトラフルオロ−
からなる群から選択される官能性フルオロビニルエーテルからなる群から選択される官能性フルオロビニルエーテルの共重合単位
から本質的になり、１０００〜２５，０００ｇ／モルの数平均分子量を有し、そして各鎖末端でヨウ素基を有する、ヨウ素化オリゴマーを供給する工程と、
Ｂ）前記ヨウ素化オリゴマーを、次式
ＣＨ2＝ＣＹ−（ＣＨ2）n−ＳｉＲＲ’Ｒ’’
（式中、Ｙは水素原子またはＣ1〜Ｃ3アルキル基であり、Ｒはメトキシ基またはエトキシ基であり、そしてＲ’およびＲ’’は、独立して、メチル基、メトキシ基およびエトキシ基からなる群から選択される）のビニルシランと、前記ヨウ素化オリゴマー対前記ビニルシランのモル比が１対少なくとも２．５である条件下で接触させて、次式
ＰＣ−［ＣＨ2ＣＹＩ−（ＣＨ2）nＳｉＲＲ’Ｒ’’］m
（式中、ＰＣは前記ヨウ素化オリゴマーのポリマー鎖であり、ｎは０〜２であり、そしてｍは２である）の組成物であるシリコン含有ポリマー付加物を形成する工程と、
Ｃ）前記シリコン含有ポリマー付加物を還元剤と接触させて、非ヨウ素化シリコン含有ポリマー付加物を形成する工程と、
Ｄ）前記非ヨウ素化シリコン含有ポリマー付加物を酸と接触させて、架橋フッ素化ポリマーを形成する工程と
を含む方法。
（８）  前記第１のモノマーがフッ化ビニリデンである、（７）に記載の方法。
（９）  前記第１のモノマーがテトラフルオロエチレンである、（７）に記載の方法。
（１０）  前記第２のモノマーがペルフルオロメチルビニルエーテルである、（７）に記載の方法。
（１１）  前記ヨウ素化オリゴマー対ビニルシランのモル比が１対７．５〜１０である、（７）に記載の方法。
（１２）  工程Ｃで利用される前記酸が、メタンスルホン酸、トリフリン酸、パラトルエンスルホン酸、塩酸、硝酸および硫酸からなる群から選択される、（７）に記載の方法。
（１３）  前記還元剤が、水素化トリブチルスズ、非プロトン溶媒中の亜鉛、水素化リチウムアルミニウム、水素化ホウ素ナトリウム、ナトリウムアマルガム、ジボラン、および触媒上の水素からなる群から選択される、（７）に記載の方法。